(57)【要約】【課題】  鉄筋コンクリート造、鉄骨鉄筋コンクリート造のマンションやアパート等のコンクリート建造物の壁や天井には、近年高度な断熱施工が施されるようになっているが、玄関部における断熱は不十分であった。本発明はコンクリート建造物の玄関踏み込み部のコンクリート基部から外部に逃散する熱伝導を効果的に遮断し、コンクリート建造物の断熱性の向上を図ることができるとともに、バリアーフリー構造を容易に構築できる、コンクリート建造物の玄関踏み込み部断熱構造を提供する。【解決手段】  本発明のコンクリート建造物の玄関踏み込み部５断熱構造は、コンクリート建造物の玄関踏み込み部のコンクリート基部１ａ面上に、接着材２、合成樹脂発泡板を用いた断熱層３、表面化粧層４を順次設けてなり、断熱層３を構成する合成樹脂発泡板の圧縮強さが１４Ｎ／ｃｍ２以上、熱伝導率が０．０２〜０．０５５Ｗ／ｍ・Ｋであることを特徴とする。【選択図】  図１
2005194833.tif 000002
【特許請求の範囲】
【請求項１】
コンクリート建造物の玄関踏み込み部のコンクリート基部面上に、接着材、合成樹脂発泡板を用いた断熱層、表面化粧層を順次設けてなり、断熱層を構成する合成樹脂発泡板の圧縮強さが１４Ｎ／ｃｍ２以上、熱伝導率が０．０２〜０．０５５Ｗ／ｍ・Ｋであることを特徴とするコンクリート建造物の玄関踏み込み部断熱構造。
【請求項２】
断熱層が、両表面に接着補助層を設けた合成樹脂発泡板よりなる請求項１に記載のコンクリート建造物の玄関踏み込み部断熱構造。
【請求項３】
断熱層の表面硬度が６０〜９５であり、最大曲げ強さが０．３〜５ＭＰａであることを特徴とする請求項１又は２に記載のコンクリート建造物の玄関踏み込み部断熱構造。
【請求項４】
断熱層の厚みが１０〜３５ｍｍであり、且つ接着材下面から表面化粧層上面までの合計厚みが８０ｍｍ以下である請求項１〜３のいずれかに記載のコンクリート建造物の玄関踏み込み部熱熱構造。
【請求項５】
接着材がセメント混合物よりなる請求項１〜４のいずれかに記載のコンクリート建造物の玄関踏み込み部断熱構造。
【請求項６】
合成樹脂発泡板が、独立気泡率８５％以上のポリスチレン系樹脂発泡板である請求項１〜５のいずれかに記載のコンクリート建造物の玄関踏み込み部断熱構造。
【請求項７】
ポリスチレン系樹脂発泡板が、見かけ密度０.０２３〜０.０８ｇ／ｃｍ３の押出発泡板である請求項６に記載のコンクリート建造物の玄関踏み込み部断熱構造。
【請求項８】
請求項１〜７のいずれかに記載の玄関踏み込み部断熱構造を有し、玄関踏み込み部の表面化粧層上面と、上がり堰上面とが略同一面に形成されていることを特徴とする玄関。
【発明の詳細な説明】
【技術分野】
【０００１】
本発明はコンクリート建造物の玄関踏み込み部断熱構造及び該構造を有する玄関に関する。
【背景技術】
【０００２】
鉄筋、鉄骨鉄筋などのコンクリート造のマンションやアパート等のコンクリート建造物には、快適、健康、安全で省エネルギー性の高さが求められており、壁や天井に高水準の断熱施工が施された建造物が増えている。しかし、コンクリート建造物は、構造上部分的に断熱材の切れ目が生じやすく、これらの切れ目が熱橋部となり建造物の断熱性、防露性に大きく影響する。特に断熱施工が高水準の建造物ほど、熱橋部での熱損失の発生や結露への影響が大きくなり、建造物の熱橋部の効果的な断熱対策は重要な課題である。
一方、玄関に関しては、玄関ドア下方部が玄関土間部上面よりも下方に位置するように構成し、玄関ドアと玄関土間部との間の隙間から吹き込む風を防いで家屋内が著しく冷えるのを防止する構造が知られている（特許文献１）。
【０００３】
【特許文献１】特開平８−２８１５２号公報
【発明の開示】
【発明が解決しようとする課題】
【０００４】
特許文献１に開示されている玄関構造は、玄関ドア下方部が土間部上面よりも下方に位置するように構成した玄関において、ドアの下端部に加熱体を設けることにより、冬季や寒冷地において凍結によりドアが開かなくなるのを防止することを目的としているが、玄関自体の断熱構造については検討されておらず、玄関踏み込み部のコンクリート基部を介して室内から熱が逃散し易く、玄関部における断熱性は十分とは言い難かった。本発明者等は、玄関の断熱性を高めることを検討した結果、断熱性を有する微小中空断熱体含有軽量断熱モルタルに着目し、玄関踏み込み部のコンクリート基部面上に該軽量断熱モルタルを介して大理石板等の表面化粧材を敷設する断熱工法を検討した。しかしながら該軽量断熱モルタルの断熱作用は十分なものとは言い難いため、この工法では軽量断熱モルタルの断熱性能が不十分であるため軽量断熱モルタルの層厚を厚くしないと十分な断熱効果が得られにくいという問題があり、十分な断熱効果を得ようとすると外部廊下と玄関踏み込み部との間の段差が大きくなってしまうものであり、その施工においても軽量断熱モルタルが硬化するまで表面化粧層を敷設することができないなど、表面化粧層を敷設できるようになるまで時間と手間がかかるという問題があった。また、バリアーフリー構造を構築し難いという問題もあった。
【０００５】
本発明は上記従来技術の問題を解決するためになされたもので、玄関からの放熱を防止することが簡単にでき、更にバリアーフリー構造を容易に構築することができるコンクリート建造物における玄関踏み込み部断熱構造及び該構造を有する玄関を提供することを目的とする。
【課題を解決するための手段】
【０００６】
即ち本発明は、
（１）コンクリート建造物の玄関踏み込み部のコンクリート基部面上に、接着材、合成樹脂発泡板を用いた断熱層、表面化粧層を順次設けてなり、断熱層を構成する合成樹脂発泡板の圧縮強さが１４Ｎ／ｃｍ２以上、熱伝導率が０．０２〜０.０５５Ｗ／ｍ・Ｋであることを特徴とするコンクリート建造物の玄関踏み込み部断熱構造、
（２）断熱層が、両表面に接着補助層を設けた合成樹脂発泡板よりなる上記（１）に記載のコンクリート建造物の玄関踏み込み部断熱構造、
（３）断熱層の表面硬度が６０〜９５であり、最大曲げ強さが０．３〜５ＭＰａであることを特徴とする上記（１）又は（２）に記載のコンクリート建造物の玄関踏み込み部断熱構造
（４）断熱層の厚みが１０〜３５ｍｍであり、且つ接着材下面から表面化粧層上面までの合計厚みが８０ｍｍ以下である上記（１）〜（３）のいずれかに記載のコンクリート建造物の玄関踏み込み部断熱構造、
（５）接着材がセメント混合物よりなる上記（１）〜（４）のいずれかに記載のコンクリート建造物の玄関踏み込み部断熱構造、
（６）合成樹脂発泡板が、独立気泡率８５％以上のスチレン系樹脂発泡板である上記（１）〜（５）のいずれかに記載のコンクリート建造物の玄関踏み込み部断熱構造、
（７）スチレン系樹脂発泡板が、見かけ密度０.０２３〜０．０８ｇ／ｃｍ３の押出発泡板である上記（６）に記載のコンクリート建造物の玄関踏み込み部断熱構造、
（８）上記（１）〜（７）のいずれかに記載の玄関踏み込み部断熱構造を有し、玄関踏み込み部の表面化粧層上面と、上がり堰上面とが略同一面に形成されていることを特徴とする玄関、
を要旨とする。
【発明の効果】
【０００７】
本発明の請求項１に係わる発明によれば、コンクリート建造物の玄関踏み込み部のコンクリート基部から外部に逃散する熱伝導を効果的に遮断することができるため、コンクリート建造物玄関部分の断熱性の向上を図ることができる。また、断熱層の厚みを厚くしなくても優れた断熱性が得られるため、従来の玄関床部のおさまり厚みの範囲で断熱性向上を図ることができ、バリアーフリー構造も容易に構築できる。更に、低コストで施工性に優れるものである。
本発明の請求項２に係わる発明によれば、断熱層を両表面に接着補助層を設けた合成樹脂発泡板で構成することで、玄関踏み込み部断熱構造における断熱層の上下面に位置する部材との接合強度が向上し強固に一体化したものとなるため歩行時に異音を発したりする虞がない。
本発明の請求項３に係わる発明によれば、特定の表面硬度および最大曲げ強さを有する断熱層とすることにより、表面化粧層の波打ちなどがなく仕上げ性に優れ、且つ、局所的荷重に対して強いものとなる。
本発明の請求項４に係わる発明によれば、厚みが薄く断熱性に優れたものとなる。
本発明の請求項５に係わる発明によれば、接着材がセメント混合物よりなることによりコンクリート基部の不陸の有無に関わらず確実に断熱層とコンクリート基部とを接合できる。
本発明の請求項６に係わる発明によれば、合成樹脂発泡板が独立気泡率８５％以上のスチレン系樹脂発泡板であることにより断熱層の吸水に因る断熱性低下の虞がない。
本発明の請求項７に係わる発明によれば、断熱層を見かけ密度０.０２３〜０.０８ｇ／ｃｍ３のスチレン系樹脂押出発泡板により構成することにより、断熱性、圧縮強さ、耐水性に優れたものとなる。
本発明の請求項８に係わる発明によれば、上記請求項１〜７の効果を備えたバリアーフリー構造の優れた玄関となる。
【発明を実施するための最良の形態】
【０００８】
図１は本発明の玄関踏み込み部断熱構造の一例を示し、図中１はコンクリート建造物のコンクリート基部で、玄関踏み込み部側のコンクリート基部１ａ面上に、接着材２を介して断熱層３を設け、該断熱層３の上面に表面化粧層４を設けて玄関踏み込み部５が構成されている。玄関ドア６の外側のコンクリート基部１ｂ面上には、塩化ビニルシート等からなる表面材７が接着剤等によって積層一体化され、室外側廊下８が構成される。尚、図中、９は断熱層３と表面化粧層４とを接着するために必要により設けられる接着材層、１０はドア枠、１１は上がり堰、１２は玄関上がり部を示す。
【０００９】
本発明において断熱層３は、圧縮強さが１４Ｎ／ｃｍ２以上、熱伝導率が０.０２〜０．０５５Ｗ／ｍ・Ｋの合成樹脂発泡板を用いて構成されるものであり、断熱層３を構成している合成樹脂発泡板は、上記圧縮強さ及び熱伝導率を有していることが必要である。断熱層３を構成する合成樹脂発泡体の圧縮強さが１４Ｎ／ｃｍ２未満の場合、玄関使用時に日常的な荷重により玄関踏み込み部断熱構造の厚み減少が経年にともなって起こり、上がり堰との間や玄関床面の周囲に段差や隙間が発生する虞がある。更に、玄関床面に衝撃が加わった場合に断熱層が凹み表面化粧層にクラックが発生する原因となる。また、該合成樹脂発泡体の熱伝導率が０．０５５Ｗ／ｍ・Ｋを超えるものは断熱性が不十分であり、断熱性を確保する為には必要以上に施工厚みを大きくしなければならず、限られた玄関スペースに収めることが難しい。なお、合成樹脂発泡板の該熱伝導率の下限は概ね０．０２Ｗ／ｍ・Ｋである。合成樹脂発泡板の圧縮強さは１４〜１２０Ｎ／ｃｍ２であることが好ましく、２５〜８０Ｎ／ｃｍ２であることが強度と断熱性との兼ね合いから更に好ましい。熱伝導率は０.０２〜０．０４Ｗ／ｍ・Ｋであることが好ましく、０.０２〜０．０３Ｗ／ｍ・Ｋであることが更に好ましい。
また、断熱層３としては表面硬度が６０〜９５であるものが好適であり、また、最大曲げ強さが０．３〜５ＭＰａであるものが好適である。断熱層３の表面硬度や最大曲げ強さについては、断熱層３を形成する合成樹脂発泡板の表面硬度及び最大曲げ強さが上記断熱層３の表面硬度及び最大曲げ強さの値を満足していれば、合成樹脂発泡板をそのまま用いて断熱層３を構成することができる。また合成樹脂発泡板が上記表面硬度や最大曲げ強さの値を満足していなくてもフィルム材やシート材を発泡板に積層して表面硬度や最大曲げ強さを上記範囲内に調整した積層体とすることによって断熱層を構成することができる。また、断熱層３と、コンクリート基部１ａや表面化粧層４との接着性を高め強固に一体化したものとする上から、図２に示すように両表面に接着補助層１３を設けた合成樹脂発泡板１４によって断熱層３を構成することが好ましい。このことにより玄関歩行時の異音発生を防止することができる。
なお、断熱層３の表面硬度や最大曲げ強さは、断熱層３が合成樹脂発泡体に接着補助層１３を積層した積層体の場合には該積層体の表面硬度及び最大曲げ強さであることは勿論である。
断熱層３の表面硬度が６０〜９５であると、玄関床面に局所的な荷重がかかった場合でも、荷重分散性能に優れたものとなるため、断熱層が凹み表面化粧層にクラックが発生する原因となる虞はない。そのため断熱層の上層に設けられる表面化粧層或いは接着材層などの曲げ強さは小さなものであってもよく表面化粧層などの素材選択の幅が広がり、厚みの薄肉化も図ることができる効果を有する。なお、断熱層３の表面硬度は６５〜９５であることがより好ましく、７５〜９５であることが更に好ましい。
また、断熱層３の最大曲げ強さが０．３〜５ＭＰａであると、コンクリート基部１ａ面上に層状に設けられた接着材を簡単に均し断熱層３を押し付けることにより、平らな断熱層３を形成することができ、或いは、コンクリート基部１ａ面上に団子状に設けられた接着材に該断熱層３を押し付けることにより平らな断熱層３を形成することができる。従って、最終的に表面化粧層の波打ち等がなく仕上がりが良好な玄関となる。また、最大曲げ強さに優れる該断熱層３は玄関を水勾配を形成した玄関床面を有するをものとする場合にも好適である。なお、断熱層３の最大曲げ強さは０．６〜４ＭＰａであることが更に好ましい。
【００１０】
本発明において合成樹脂発泡板の圧縮強さは、発泡板基材樹脂の種類、発泡板の見かけ密度、発泡板の平均気泡径、発泡板の気泡形状を調整することにより、本発明の範囲内のものとすることができる。また、合成樹脂発泡板の熱伝導率は、発泡板基材樹脂の種類、発泡板の見かけ密度、発泡板の平均気泡径、発泡板の気泡形状、発泡板中の残存発泡剤の種類、発泡板中の残存発泡剤量を調整することにより、本発明の範囲内のものとすることができる。具体的には、硬質ウレタン系樹脂発泡板の場合、見かけ密度を０.０２８〜０．１３ｇ／ｃｍ３、平均気泡径０．０５〜１ｍｍ、気泡偏平率０．５〜１．５、ハロゲン化炭化水素系発泡剤及び炭化水素系発泡剤から選択される残存発泡剤の合計残存量を発泡板１ｋｇ当り０．４ｍｏｌ以上となるように調整することが好ましく、スチレン系樹脂発泡板の場合、見かけ密度を０.０２３〜０.０８ｇ／ｃｍ３、平均気泡径０．０５〜０．５ｍｍ、気泡偏平率０．７〜１．５、ハロゲン化炭化水素系発泡剤及び炭化水素系発泡剤から選択される残存発泡剤の合計残存量を発泡板１ｋｇ当り０．４５ｍｏｌ以上となるように調整することが好ましい。なお、上記残存発泡剤の種類及び量の測定は、ガスクロマトグラフ分析により行なわれる。
また、断熱層３の表面硬度や最大曲げ強さは、発泡板基材樹脂の種類、発泡板の見かけ密度、発泡板の平均気泡径、発泡板の気泡形状を調節して上記の範囲内に調整する方法や、紙、不織布、織布、無機フィラー含有シートを積層した積層体とする方法より上記の範囲内に調整することができる。
【００１１】
尚、本発明において合成樹脂発泡板の圧縮強さ、熱伝導率、断熱層３の表面硬度、最大曲げ強さは、以下の方法で測定した値である。
【００１２】
圧縮強さ
断熱層３から切り出した縦１００ｍｍ、横１００ｍｍ、厚み５０ｍｍ（但し、厚みが５０ｍｍの試験片を切り出せないものについては発泡板の全厚み）の試験片について、ＪＩＳ  Ｋ  ７２２０（１９９９）に準拠して、試験速度１０ｍｍ／分の条件にて５％圧縮時の荷重（但し、５％圧縮時までに降伏点が現れる場合には降伏点荷重）を基に圧縮強さを算出する。
【００１３】
熱伝導率
断熱層３から切り出した縦２０ｃｍ、横２０ｃｍ、発泡板厚みの試験片について、ＪＩＳ  Ａ  ９５１１（１９９５）４．７の記載により、英弘精機株式会社製の熱伝導率測定装置「オートΛ  ＨＣ−７３型」などを使用して、ＪＩＳ  Ａ  １４１２（１９９４）記載の平板熱流計法（熱流計２枚方式、平均温度２０℃、低温面温度５℃，高温面温度３５℃）に基づいて測定する。
【００１４】
表面硬度
ＪＩＳ  Ｋ６３０１（１９７５）の「５．硬さ試験」に準拠し、Ｃ形スプリング式硬さ試験機を用いて測定する。具体的には、荷重４５００ｇかけた時の目盛が１００となるようなばね圧力に調整されたＣ型スプリング式硬さ試験機を使用して、加圧面と試験片表面を接触させて直ちに目盛を読むものとする。尚、目盛及び押針の動きとばねの力との関係を表す基準線はＪＩＳ  Ｋ６３０１（１９７５）の５．硬さ試験における図５Ｃ型の通りとした。
最大曲げ強さ
ＪＩＳ  Ｋ７２２１−２（１９９９）に準拠して、試験片寸法を長さ約３００ｍｍ、幅７５ｍｍ、高さを断熱層の厚みとし、支点間距離を２００ｍｍ、試験速度２０ｍｍ／分の条件にて３点曲げ試験を行なった際の最大曲げ強さとする。なお、上記試験は発泡板の縦方向と横方向について行い、縦方向の最大曲げ強さと横方向の最大曲げ強さの内、小さい方の値を本明細書における最大曲げ強さとする。
【００１５】
断熱層３は厚み１０〜３５ｍｍが好ましく、１２〜２０ｍｍがより好ましい。断熱層３の厚みが１０ｍｍ未満では断熱効果が不十分となる虞があり、断熱層３の厚みが３５ｍｍを超えると、接着材２の下面から表面化粧層４の上面までの全体の厚みが厚くなりすぎ、玄関踏み込み部５と室外側廊下８との間の段差が大きくなる不具合や玄関床部のおさまり厚み内にて施工できなくなる虞があり、また、バリアーフリー構造を構築することが困難となる虞がある。バリアーフリー構造を構築する観点から、接着材２の下面から表面化粧層４の上面までの全体の厚みを８０ｍｍ以下とすることが好ましく、２５〜７０ｍｍとすることがより好ましい。
【００１６】
断熱層３を構成する合成樹脂発泡板としては、上記圧縮強さ、熱伝導率を有するものであれば材質を問わず使用することができ、例えば硬質ウレタン系樹脂発泡板、スチレン系樹脂発泡板、プロピレン系樹脂発泡板、エチレン系樹脂発泡板、フェノール系樹脂発泡板、塩化ビニル系樹脂発泡板、ユリア系樹脂発泡板等を用いることができるが、リサイクル性や材料強度の観点からスチレン系樹脂発泡板が好ましく、特に独立気泡率が８５％以上のスチレン系樹脂発泡板が吸湿による断熱性低下も抑えることができるため好ましく、特に独立気泡率９０〜１００％のものが好ましい。またスチレン系樹脂発泡板は、見かけ密度０．０２３〜０．０８ｇ／ｃｍ３のものが、圧縮強さ等の機械的物性、断熱性、軽量性の上から好ましいく、０.０３〜０.０５ｇ／ｃｍ３のものがより好ましい。
また、合成樹脂発泡板１４の表面に積層される接着補助層１３としては、紙、不織布、織布、無機フィラー含有シート、無機物接着性樹脂シート等からなるものが挙げられる。合成樹脂発泡板１４と接着補助層１３とは、粘着剤や接着剤を使用する方法、発泡板表面を溶融させて物理的に接着させる方法等により接着一体化される。
【００１７】
表面化粧層４としては、大理石、御影石などの石、陶器、レンガ、ガラス、樹脂などからなるタイル層、塩化ビニルシートなどからなる樹脂シート床材、木板、絨緞などの繊維層等の化粧材、仕上げモルタル層、樹脂塗装等の塗膜層等が挙げられる。断熱層３に化粧材を積層一体化して表面化粧層４を構成する場合、接着材層９を設けて両者を接着一体化することが好ましい。化粧材の厚みは２〜５０ｍｍが好ましく、５〜３０ｍｍがより好ましい。一方、表面化粧層４としてモルタル層や樹脂塗膜を断熱層３の表面に設けて仕上げる場合、表面化粧層４の厚みは０．３〜６０ｍｍが好ましく、０．５〜４０ｍｍがより好ましい。
コンクリート基部１ａと断熱層３とを接着するための接着材２や、表面化粧層４と断熱層３とを接着するための接着材層９は、モルタル等のセメント混合物、樹脂系接着剤、粘着剤等により構成することができるが、セメント混合物が玄関踏み込み部にかかる部分圧縮力の分散効果、断熱層３と表面化粧層４やコンクリート基部との隙間を埋める不陸解消効果、優れた接着性の上から好ましい。上記接着材２は層状の接着材層として形成することが好ましい。接着材２の厚みは２〜４０ｍｍが好ましく、５〜３０ｍｍがより好ましい。また、表面化粧層４としての上記化粧材を断熱層３に接着するための接着材層９は厚み２〜４０ｍｍとすることが好ましく、５〜３５ｍｍがより好ましい。
【００１８】
本発明の好ましい断熱構造は、玄関踏み込み部側のコンクリート基部面１ａ上に接着材２としてモルタル等を塗り層状の接着材層を形成した後、その上に合成樹脂発泡板等を敷設して断熱層３を設け、更にその断熱層３の上にモルタル層や塗膜層等を表面化粧層として直接塗布するか、モルタル等を接着材層９として塗布した後、大理石板等の化粧材を表面化粧層として敷設するという簡単な作業によって容易に構築することができる。
また本発明の断熱構造は、図１に示すように、更に断熱性を高めることを目的として、玄関踏み込み部断熱構造におけるコンクリート基部１ａの下面に合成樹脂発泡体からなる断熱材層１５を設けることが好ましい。
【００１９】
本発明の玄関踏み込み部断熱構造を備えた玄関は、玄関踏み込み部５の表面化粧層４上面と、上がり堰１１上面とが略同一面に形成されている。このように構成することにより、玄関踏み込み部５と、室内側廊下１２との間もバリアーフリー構造が構築される。
【実施例】
【００２０】
次に、実施例に基づき本発明について説明する。
実施例１
コンクリート基部上面に接着材としてならしモルタルを１０ｍｍ厚みで敷き接着材層を形成し、その上面に、見かけ密度０．０５ｇ／ｃｍ３、独立気泡率９８％、熱伝導率０．０２８Ｗ／ｍ・Ｋ、圧縮強さ３１Ｎ／ｃｍ２、発泡板１ｋｇ当りのイソブタン発泡剤残量０．６ｍｏｌのポリスチレン樹脂発泡板の両面に接着補強層そしてポリエステル繊維不織布（東洋紡績株式会社製；商品名『エクーレ３４０１Ａ』目付量４０ｇ／ｍ２、厚み０．２５ｍｍ）を厚さ約３０μｍのＥＶＡ系接着剤（ヒロダイン株式会社製；商品名『ヒロダイン７５７３Ｔ』）により積層接着した厚み２０ｍｍの積層体からなる断熱層を敷設した。尚、該断熱層の表面硬度は７６、最大曲げ強さは０．７ＭＰａであった。更に断熱層の上面にバサモルタルを２０ｍｍ厚みで敷き接着材層を形成し、その上面に表面化粧層として厚み１５ｍｍの大理石板からなる床材を敷設することにより接着材下面から表面化粧層上面までの合計厚みが６５ｍｍの玄関踏み込み部断熱構造を備えた玄関踏み込み部を施工した。
得られた玄関踏み込み部は、全体の厚みが薄いものでありながら断熱性、圧縮強さ、耐水性に優れたものであり、複数の大理石板にて形成された表面化粧層は浪打がなく良好な仕上がりのものであった。また、歩行実用試験において異音の発生や大理石板間の目地開き、床面の沈み込みはなく、玄関踏み込み部の端部に１５００Ｎの局所荷重をかける試験においても床面がたわむなどの不具合は全くみられなかった。
【図面の簡単な説明】
【００２１】
【図１】本発明のコンクリート建造物の玄関踏み込み部断熱構造の一例を示す断面略図である。
【図２】断熱層の一例を示す縦断面図である。
【符号の説明】
【００２２】
１  コンクリート基部
２  接着材
３  断熱層
４  表面化粧層
５  玄関踏み込み部
１１  上がり堰
【図１】
2005194833.tif 000003
【図２】
2005194833.tif 000004